(57)【要約】【課題】  火災発生時に非常に優れた防火性能を有する芯材、及び木製防火扉、並びに木製防火扉の製造方法を提供する。【解決手段】  少なくとも１枚の木製板からなる芯材本体と、芯材本体の少なくとも一方面に設けられた燃焼遅延部材３０とで構成され、燃焼遅延部材３０は、グラファイトを含有したグラファイト含有発泡材層３１をその両側からセラミックシート３２で挟み込んだ芯材１０、及びこの芯材１０を少なくとも具備する木製防火扉１００とする。【選択図】  図２
2006233681.tif 000002
【特許請求の範囲】
【請求項１】
少なくとも１枚の木製板からなる芯材本体と、前記芯材本体の少なくとも一方面に設けられた燃焼遅延部材とで構成され、前記燃焼遅延部材は、グラファイトを含有したグラファイト含有発泡材層をその両側からセラミックシートで挟み込んだものであることを特徴とする芯材。
【請求項２】
３枚の木製板を積層した積層板からなる芯材本体と、前記芯材本体の少なくとも一方面に設けられた燃焼遅延部材とで構成され、前記燃焼遅延部材は、グラファイトを含有したグラファイト含有発泡材層をその両側からセラミックシートで挟み込んだものであることを特徴とする芯材。
【請求項３】
請求項２において、内側の木製板の厚さが、外側の木製板の厚さよりも厚いことを特徴とする芯材。
【請求項４】
請求項３において、前記内側の木製板の厚さが、前記外側の木製板の厚さの１．５倍以上であることを特徴とする芯材。
【請求項５】
請求項４において、前記内側の木製板の厚さが、前記外側の木製板の厚さの２．０倍以上であることを特徴とする芯材。
【請求項６】
請求項２〜５の何れかにおいて、前記芯材本体が、木目を交差させて前記３枚の木製板を積層した３層クロス張り構造を有することを特徴とする芯材。
【請求項７】
請求項６において、前記内側の木製板の木目方向が横目方向であると共に前記外側の木製板の木目方向が前記内側の木製板の木目方向と直交する縦目方向であることを特徴とする芯材。
【請求項８】
請求項２〜７の何れかにおいて、前記内側の木製板と前記外側の木製板との間に防水シートが設けられていることを特徴とする芯材。
【請求項９】
請求項１〜８の何れかにおいて、少なくとも１枚の前記木製板が、桐材からなることを特徴とする芯材。
【請求項１０】
請求項１〜８の何れかにおいて、少なくとも１枚の前記木製板が、ファルカタ材からなることを特徴とする芯材。
【請求項１１】
請求項１〜１０の何れかに記載の芯材と、前記芯材の少なくとも一方面に設けられた化粧板とを具備することを特徴とする木製防火扉。
【請求項１２】
請求項１１において、前記芯材と前記化粧板との間には防水シートが設けられていることを特徴とする木製防火扉。
【請求項１３】
高周波プレス接合によって、少なくとも１枚の木製板からなる芯材本体の少なくとも一方面に、グラファイトを含有したグラファイト含有発泡材層をその両側からセラミックシートで挟み込んだものである燃焼遅延部材を介して化粧板を接合する工程を少なくとも含むことを特徴とする木製防火扉の製造方法。
【発明の詳細な説明】
【技術分野】
【０００１】
本発明は、例えば、一般住宅、集合住宅、ホテル、公共施設等の扉として用いられ、火災発生時に火や熱をトラップするという防火性能を有する扉として好適に用いられる芯材、及びこの芯材を少なくとも具備した木製防火扉、並びに木製防火扉の製造方法に関する。
【背景技術】
【０００２】
従来、特定防火設備６０としてはスチール製しか認められなかったので、防火扉は一般的にはスチール製である。スチール製の防火扉は頑丈であるが、重く、高熱で反ってしまい、また、輻射熱が大きい（木の５〜８倍）などの欠点を有する。
【０００３】
そこで、平成２年に甲種防火扉及び乙種防火扉の試験方法が改正され、一定条件を満たせば木製戸であっても特定防火設備６０若しくは特定防火設備２０として認可されるようになったことを契機として桐材を用いた木製防火扉が開発されている。
【０００４】
このような木製防火扉としては、木製の芯材と、この芯材の両面に接合された化粧合板とを有し、さらに、扉の端面近傍にグラファイト系発泡材が設けられたものが知られている（例えば、特許文献１参照）。
【０００５】
しかしながら、このような従来の木製防火扉は、例えば、経年変化の中での性能低下やコスト、或いは、火災発生時等の防火性能の点で問題があり、十分に満足できる製品は得られていないのが実情である。
【０００６】
【特許文献１】特開２００４−２３２４４９号公報（第１図）
【発明の開示】
【発明が解決しようとする課題】
【０００７】
本発明は、上述した事情に鑑み、火災発生時に非常に優れた防火性能を有する芯材、及び木製防火扉、並びに木製防火扉の製造方法を提供することを課題とする。
【課題を解決するための手段】
【０００８】
上記課題を解決する本発明の第１の態様は、少なくとも１枚の木製板からなる芯材本体と、前記芯材本体の少なくとも一方面に設けられた燃焼遅延部材とで構成され、前記燃焼遅延部材は、グラファイトを含有したグラファイト含有発泡材層をその両側からセラミックシートで挟み込んだものであることを特徴とする芯材にある。
【０００９】
本発明の第２の態様は、３枚の木製板を積層した積層板からなる芯材本体と、前記芯材本体の少なくとも一方面に設けられた燃焼遅延部材とで構成され、前記燃焼遅延部材は、グラファイトを含有したグラファイト含有発泡材層をその両側からセラミックシートで挟み込んだものであることを特徴とする芯材にある。
【００１０】
本発明の第３の態様は、第２の態様において、内側の木製板の厚さが、外側の木製板の厚さよりも厚いことを特徴とする芯材にある。
【００１１】
本発明の第４の態様は、第３の態様において、前記内側の木製板の厚さが、前記外側の木製板の厚さの１．５倍以上であることを特徴とする芯材にある。
【００１２】
本発明の第５の態様は、第４の態様において、前記内側の木製板の厚さが、前記外側の木製板の厚さの２．０倍以上であることを特徴とする芯材にある。
【００１３】
本発明の第６の態様は、第２〜５の何れかの態様において、前記芯材本体が、木目を交差させて前記３枚の木製板を積層した３層クロス張り構造を有することを特徴とする芯材にある。
【００１４】
本発明の第７の態様は、第６の態様において、前記内側の木製板の木目方向が横目方向であると共に前記外側の木製板の木目方向が前記内側の木製板の木目方向と直交する縦目方向であることを特徴とする芯材にある。
【００１５】
本発明の第８の態様は、第２〜７の何れかの態様において、前記内側の木製板と前記外側の木製板との間に防水シートが設けられていることを特徴とする芯材にある。
【００１６】
本発明の第９の態様は、第１〜８の何れかの態様において、少なくとも１枚の前記木製板が、桐材からなることを特徴とする芯材にある。
【００１７】
本発明の第１０の態様は、第１〜８の何れかの態様において、少なくとも１枚の前記木製板が、ファルカタ材からなることを特徴とする芯材にある。
【００１８】
本発明の第１１の態様は、第１〜１０の何れかの態様に記載の芯材と、前記芯材の少なくとも一方面に設けられた化粧板とを具備することを特徴とする木製防火扉にある。
【００１９】
本発明の第１２の態様は、第１１の態様において、前記芯材と前記化粧板との間には防水シートが設けられていることを特徴とする木製防火扉にある。
【００２０】
本発明の第１３の態様は、高周波プレス接合によって、少なくとも１枚の木製板からなる芯材本体の少なくとも一方面に、グラファイトを含有したグラファイト含有発泡材層をその両側からセラミックシートで挟み込んだものである燃焼遅延部材を介して化粧板を接合する工程を少なくとも含むことを特徴とする木製防火扉の製造方法にある。
【００２１】
本発明の芯材は、少なくとも１枚の木製板からなる芯材本体の少なくとも一方面に燃焼遅延部材を設けた構造であり、この燃焼遅延部材は、グラファイトを含有したグラファイト含有発泡材層をその両側からセラミックシートで挟み込んだものである点に特徴がある。このような本発明の芯材は、木製防火扉の芯材として適用することで、火災発生時には、燃焼遅延部材によって優れた防火性能を得ることができるという効果を奏するものである。
【００２２】
ここで、グラファイト含有発泡材層は、グラファイトを含有した加熱発泡型の発泡材からなり、材料自体は、所定温度以上の熱に反応して体積膨張（熱膨張）し、耐熱性を有する部材となる一方、飛散し易いという特性を有する。すなわち、グラファイト含有発泡材は、発泡すると優れた耐熱性を有する部材となるが、同時に飛散してしまうため耐熱性能が著しく低下するという特性を有する。
【００２３】
例えば、芯材の両面にグラファイト含有発泡材層を形成し、その上から化粧板を接合した木製防火扉では、火災発生において、グラファイト含有発泡材層が飛散してしまうので、結果として、防火性能を高めることができない。このため、従来では、グラファイト含有発泡材の用途は、扉端面に埋設し、火災発生時に加熱発泡させて扉と扉枠との隙間を埋めるという用途に限られていた。
【００２４】
本発明は、グラファイト含有発泡材層をその両側からセラミックシートで挟み込んでこれを燃焼遅延部材とし、芯材本体の少なくとも一方面に接合した芯材を、木製防火扉の芯材として用いることで、火災発生時において、セラミックシートによってグラファイト含有発泡材層の飛散を大幅に低減し、体積が約８〜１０倍に発泡するグラファイト含有発泡材層とセラミックシートとによって耐熱層（燃焼遅延層）を形成することで、優れた防火性能を得ることができるというものである。
【００２５】
一方、セラミックシートは、例えば、セラミック繊維により構成されているのが好ましく、微細な孔（空隙、隙間等）が数多く存在する、例えば、和紙のような複雑な繊維組織となっているのが特に好ましい。グラファイト含有発泡材層を良好に固定して、燃焼時の飛散を効果的に抑えることができるからである。なお、セラミックシートの代わりに、アルミ箔等の金属シートを用いてグラファイト含有発泡材層を挟み込んだ燃焼遅延部材は、高価であり、セラミックシートと比べて、芯材本体及び表面化粧合板への接着性が悪くなってしまう。
【００２６】
また、本発明の芯材は、３枚の木製板を積層した構造とし、内側の木製板の厚さを、外側の木製板の厚さよりも厚くするのが好ましい。これにより、芯材に反りが生じるのを有効に防止することができる。ここで、内側の木製板の厚さは、好ましくは外側の木製板の厚さの１．５倍以上とするのがよく、さらに好ましくは２．０倍以上とするのがさらによい。これにより、芯材に反りが生じるのを効果的に防止することができる。
【００２７】
また、芯材としては、好ましくは、３枚の木製板を重ね合わせて構成される積層板であるのがよく、さらに好ましくは、木製板の木目を交差させて３枚の木製板を積層した３層クロス張り（変則クロス張り）の積層板であるのがよい。これにより、芯材に反りが生じるのをより効果的に防止することができる。
【００２８】
このような芯材を構成する木製板は、１枚板を用いてもよいが、集成板を用いてもよい。また、木製板としては、例えば、桐、杉、ムク等の板材が挙げられるが、これらの中でも、桐材からなる桐板、ファルカタ材からなるファルカタ板であるのが特に好ましい。これら桐材又はファルカタ材は、木材の比重が０．３以下であって、他の木材と比べて反り難く、しかも軽量だからである。したがって、本発明においては、芯材として、桐板又はファルカタ板を積層して構成される芯材であるのが好ましい。さらに好ましくは、３枚の桐板又はファルカタ板を積層した３層クロス張りとするのがよい。特に、３枚の桐板又はファルカタ板の中で内側の板の木目方向を横目方向とし、外側の板の木目方向を縦目方向とし、且つ内側の板の厚さを外側の板の厚さよりも厚くした３層クロス張り（３プライ変則クロス張り）の芯材であるのがよい。これにより、芯材に反りが生じるのをより効果的に防止することができる。勿論本発明はこれに限定されず、内側の木製板を桐板又はファルカタ板とし、その外側の木製板を桐板又はファルカタ板以外の木材からなる板としてもよい。
【００２９】
このように、本発明では、３枚の木製板を積層して芯材とすると共に、内側の木製板の厚さを外側の木製板の厚さよりも大きくしたので、芯材の表側と裏側との温度差が大きい環境下でも、芯材に反りが生じるのを有効に防止することができる。
【００３０】
また、本発明では、上述した芯材を少なくとも具備した木製防火扉とすることで、扉に反りが生じるのを長期に亘って有効に防止することができ、これにより、木製防火扉としての性能維持、すなわち、優れた防火性能を長期に亘って維持することができる。そして、芯材を桐材又はファルカタ材からなる芯材とすることで、例えば、桐材やファルカタ材以外の木材や、集成材、Ｌ．Ｖ．Ｌ合板等を用いた場合と比較して、扉としての優れた防火性能が得られる。
【００３１】
さらに、芯材の両面又は片面に化粧板を接合すると共に、芯材と化粧板との間に防水シートを設けた木製防火扉としてもよい。これにより、芯材の防水シート側からその内部に侵入してくる水分をその防水シートによって遮断することができ、扉に反りが生じるのを更に効果的に防止することができる。
【００３２】
ここで、防水シートとしては、例えば、樹脂シート、紙や布に樹脂や撥水塗料をコーティングしたシート、具体的には、ＶＳシート、ＶＲシート等を挙げることができる。また、樹脂シートに紙を積層したものを用いてもよい。樹脂シートとしては、例えば、ポリエチレン、ポリプロピレン、ポリ塩化ビニリデン、ポリエステル、ナイロン等を挙げることができる。なお、防水シートは、透湿度として、２０（ｇ／ｍ２・２４ｈｏｕｒｓ）以下、好ましくは、１０（ｇ／ｍ２・２４ｈｏｕｒｓ）以下のものを用いることが好ましい。なお、この防水シートの厚さについては、例えば、芯材の反りを有効に防止できる程度の厚さであればよく、具体的には、３０μｍ以上の厚さであるのが好ましい。また、防水シートは、接着剤を介して接着してもよいし、例えば、芯材と化粧板との間に介在させた状態でのプレス圧力によって接着してもよい。
【００３３】
なお、このような防止シートは、少なくとも芯材と化粧板との間に設ければよいが、勿論これに限定されず、芯材を構成する木製板の間、具体的には、内側の木製板と外側の木製板との間に設けるようにしてもよい。これにより、芯材内部の水分移動を防止することができ、扉に反りが生じるのをより確実に防止することができる。
【００３４】
但し、本発明の芯材は、上述したように、３枚の木製板を積層して芯材とすると共に、内側の木製板の厚さを外側の木製板の厚さよりも大きくすることで、防水シートを用いなくても、芯材又は扉の反りを十分に防止することができることは言うまでもない。
【００３５】
また、このように、扉全体に反りが生じるのを防止することができるため、本発明の木製防火扉では、芯材の反り防止のための補強材が不要となる。すなわち、芯材を取り囲むように補強材を設けなくても、扉全体に反りが生じるのを有効に防止することができる。
【００３６】
さらに、本発明では、補強材不要の芯材によって木製防火扉を構成することで、補強材を有する芯材によって構成される木製防火扉と比べて、音波によって生じる芯材の振動が低減され、面方向への優れた遮音性能を得ることができる。
【００３７】
また、桐板やファルカタ板は、熱伝導率が他の木材と比べて大幅に低く、このような桐板又はファルカタ板を主体とする桐芯材を用いて木製防火扉を構成することで、桐板以外の木材からなる木製防火板で構成される芯材と比べて、優れた耐熱性能を得ることができる。
【００３８】
なお、格子状に組まれた角材により構成される芯材と、この芯材の両面に接合される化粧板とからなる木製防火扉（框扉；フラッシュドア）は、扉内部に数多くの空間が存在しており、これら各空間を介して熱や振動（音波）が通過するため、遮音性能及び耐熱性能（断熱性能）が低い。また、このような扉内部の空間に、グラスウール、ロックウール、ペーパーコアー等が充填されているものもある。これに対し、本発明の木製防火扉は、何れにしても框扉と比べて扉内部に空間は存在しないため、優れた遮音性能及び耐熱性能を得ることができる。
【００３９】
また、本発明者は、桐材が本来持つ復元力が他の木材と比べて非常に強い点に着目し、このような特異な性質を有する桐板を用いて上述した構造の桐芯材とし、反り防止のための補強材を用いることなくこの桐芯材の端面にアンカー部材を直接固定し、さらに、このアンカー部材を介して蝶番を装着するようにした。このように本発明の桐芯材を用いて木製防火扉を構成することで、扉の部品点数を少なくすることができ、コストを大幅に低減することができる。また、蝶番がアンカー部材によって取り付けられているので、芯材と蝶番との十分な結合力を長期に亘って確保することができる。なお、ここでは桐材を用いて説明したが、ファルカタ材も桐材と同様の木質であることから、上述した効果を得ることができる。
【００４０】
ここで、このような本発明の芯材を具備する木製防火扉の製造方法としては、プレス接合により製造するのが好ましい。具体的には、少なくとも１枚の木製板の少なくとも一方面に、上述した燃焼遅延部材を介して化粧板を重ね合わせて、上下から所定の圧力を付与した状態で、数時間（例えば、１〜２時間）程度保持することにより、本発明の木製防火扉が製造される。特に、本発明では、このようなプレス接合において、接合時に所定の高周波を付与することで、接合時間（プレス状態の保持時間）を大幅に短縮化、具体的には、プレス状態の保持時間を数秒〜数十秒程度と大幅に短縮化でき、製造効率を高めることができる。なお、実際には、燃焼遅延部材と芯材本体及び化粧板とは、接着剤により接着される。この際使用する接着剤として、耐火接着剤を用いてもよいが、本発明は、燃焼遅延部材だけでも十分な防火性能が得られるため、耐火接着剤を必ずしも用いなくてもよい。
【００４１】
なお、セラミックシートの代わりに、アルミ箔等の金属シートを用いてグラファイト含有発泡材層を挟み込み、これを燃焼遅延部材としても、上述した高周波プレス接合によって木製防火扉を製造することはできない。このため、製造時間を短縮することはできない。また、金属シートと芯材本体との接着性も悪い。これらのことから、グラファイト含有発泡材層を金属シートで挟み込んだものを燃焼遅延部材として用いることは、扉の生産性及び製品の品質の点で好ましくない。
【発明を実施するための最良の形態】
【００４２】
以下、本発明を実施例に基づいて更に詳細に説明する。
【００４３】
（実施形態１）
図１は、本発明の実施形態１に係る芯材を示す要部拡大断面図である。図１に示すように、本実施形態の芯材１０は、３枚の桐板２０Ａ、２０Ｂ、２０Ｃを積層した積層板、具体的には、木目を交差させた状態で桐板２０Ａ、２０Ｂ、２０Ｃを積層した３層クロス張りの芯材本体１０ａを具備する。この芯材本体１０ａの両面には、両面にセラミックシートを有するグラファイト含有発泡材層からなる厚さ約０．５〜２．０ｍｍの燃焼遅延部材３０が設けられている。なお、本実施形態では、燃焼遅延部材３０として、積水化学工業製のグラファイト系セラミックス紙を用いた。
【００４４】
また、本実施形態では、内側の桐板２０Ａの木目方向を横目方向とし、外側の桐板２０Ｂ、２０Ｃの木目方向をそれぞれ縦目方向とした。さらに、このような内側の桐板２０Ａの厚さを、外側の桐板２０Ｂ、２０Ｃの厚さよりも厚くなるようにした。具体的には、本実施形態では、芯材本体１０ａを構成する内側の桐板２０Ａの厚さを約１４ｍｍとし、外側の桐板２０Ｂ、２０Ｃのそれぞれを約８ｍｍとした。すなわち、内側の桐板２０Ａの厚さを、外側の桐板２０Ｂ、２０Ｃの厚さの約１．７５倍とした。
【００４５】
このような本実施形態の芯材１０によれば、優れた防火性能が得られる木製防火扉を実現することができる。
【００４６】
（実施形態２）
図２は、本発明の実施形態２に係る木製防火扉の要部拡大断面図である。図２に示すように、本実施形態の木製防火扉１００は、上述した実施形態１の芯材１０の両側に木製の化粧合板４０を設けたものである。このような木製防火扉１００は、芯材本体１０ａと化粧合板４０との間に燃焼遅延部材３０を介在することで、ＩＳＯ基準に基づく平均約９００℃の燃焼試験において６０分以上の防火性能が得られるものである。
【００４７】
ここで、本実施形態の木製防火扉１００は、上述したように優れた防火性能が得られるものであり、しかも、長期に亘って芯材１０自体に反りが殆ど生じない構造であるため、例えば、経年変化による性能低下、具体的には、火災発生時等の防火性能が低下するということもない。すなわち、本実施形態の木製防火扉は、優れた防火性能を長期に亘って維持することができるという特異な効果を奏するものである。
【００４８】
以下、本実施形態の木製防火扉１００の芯材本体１０ａの形状安定性に関する試験を実施した。
【００４９】
［試験例１］
上述した芯材本体１０ａを２つ用意して、一方の芯材本体１０ａを試験体Ａとし、他方の芯材本体１０ａを試験体Ｂとし、以下に説明する条件で、これら試験体Ａ及びＢの形状安定性に関する試験を実施した。
【００５０】
試験体Ａについては、図３（ａ）に示すように、枠体１の開口部２に嵌合させて端面を固定ビス３によって３箇所固定した後、試験体Ａの表面側の対角線状に対向する一対の角部に１本の第１計測糸４を固定し、裏面側にはこの第１計測糸４に交差する対角線状に対向する一対の角部に１本の第２計測糸５を固定した。一方、試験体Ｂについては、図３（ｂ）に示すように、十数年額縁として用いられて反ったことがない天然木からなる枠体６の切欠き部に、試験体Ｂを載置し、これを天然木集成材からなる台座７の上に載置した。図３は、試験体Ａ及びＢの形状安定性に関する試験での設置状況を示す図である。
【００５１】
そして、まず、試験体Ａ及びＢを氷点下７℃、湿度７０〜８０％の環境下に６時間放置（試験環境ａ）した後、室温２５℃、湿度２０％の室内にて、試験体Ａ及びＢの表面にハロゲン照射機によって７０℃の温風を当てながら、試験体Ａ及びＢを２時間加熱した（試験環境ｂ）。次に、氷点下８℃、外気湿度８０％の室外に２時間放置（試験環境ｃ）した後、室温２５℃、湿度２０％の室内にて、ハロゲン照射機によって７０℃の温風を当てながら２時間加熱した（試験環境ｄ）。次いで、室温２４℃、湿度２０％の室内に１０時間放置した（試験環境ｅ）。最後に、試験体Ａ及びＢをガラス越しに直射日光が照射される環境下に移動し、その直射日光で試験体Ａ及びＢの表面温度が５０〜６０℃となるようにし、室温２４〜２６℃、湿度２０％の環境下で、４８時間放置した（試験環境ｆ）。
【００５２】
また、試験体Ａ及びＢとの比較のため、内側の桐材の厚さを外側の桐材の厚さと同等とした以外は上述した試験体Ａ及びＢと同様の芯材を用意し、これを試験体Ｃとして、この試験体Ｃを上述したのと同様の試験環境ａ〜ｆに曝す試験を実施した。
【００５３】
以上の試験終了後、試験体Ａ及びＢの反り、ねじれ、寸法について第１及び第２測定糸を基準としてそれぞれ計測したところ、試験前の状態から全く変化していないことが分かった。これに対し、試験体Ｃは、試験環境ａの開始から約３時間で大きく反ってしまった。また、試験体Ｂの台座（天然木集成材）は、試験環境ｄの時点で、大きく反ってしまい、安定性が保てない状況になっていた。
【００５４】
次に、上記試験環境ａ〜ｆに曝した試験体Ａ及びＢをそのままの状態で、氷点下１５℃、湿度７０％の外部日射が無い環境下に移動して２時間放置した後、直射日光を浴びせることにより、試験体Ａ及びＢの表面温度を６０℃となるようにし、裏面（日陰側の面）温度を氷点下５℃とし、この環境下に３時間放置した（試験環境ｇ）。
【００５５】
その後、室外にて、暴露試験（湿度８０％、気温２℃〜氷点下１５℃、日射時の試験体Ａ及びＢの表面温度が５０℃となる環境への放置）を２日間行った（試験環境ｈ）。
【００５６】
最後に、室温２５℃、湿度２５％の室内にて、試験体Ａ及びＢの表面にハロゲン照射機によって７０℃の温風を当てて、試験体Ａ及びＢを３〜４時間加熱した（試験環境ｉ）。
【００５７】
上記の試験環境ｇ、試験環境ｈ、試験環境ｉにそれぞれ曝した後に、試験体Ａ及びＢの反り、ねじれ、寸法について第１及び第２測定糸を基準としてそれぞれ計測したところ、何れの状態においても、試験体Ａ及びＢの状態は、試験前の状態から全く変化していないことが分かった。
【００５８】
以上のことから、本実施形態の芯材本体１０ａは、非常に過酷な温度変化が生じるような環境に曝されたとしても、反り、ねじれ、寸法変化等が生じるのを長期に亘って有効に防止することができる。したがって、本実施例の芯材１０によれば、室内用の扉に適用した場合、又は、極寒、猛暑等の地域にて一方面が外気に曝される外部用扉の芯材として適用した場合において、優れた形状安定性を発揮する木製防火扉を実現することができる。
【００５９】
［試験例２］
以下の過酷な条件下で、上述した試験体Ｂの形状安定性に関する試験を更に実施した。具体的には、試験体Ｂを氷点下７℃、湿度７０〜８０％の外気中に８時間放置した後、その試験体Ｂを冷たい床に寝かせ、試験体Ｂの床面とは反対の表面側の湿度を２０％とし、試験体Ｂの表面にハロゲン照射機によって７０℃の温風を当てて、その試験体Ｂを２時間加熱した。
【００６０】
この試験終了後、試験体Ｂの反り、ねじれ、寸法変化を測定したところ、試験体Ｂの端部が床面から約３ｍｍ、試験体Ｂの表面と第１測定糸との間の最大距離が約３ｍｍであり、このことから、このような過酷な条件下でも試験体Ｂの反りは非常に小さく抑えられることが分かった。
【００６１】
また、上記の試験終了後、試験体Ｂを室内に移動し、温度２５℃、湿度２０％の環境下に１時間放置したところ、試験開始前の状態に復元した。このように、試験体Ｂである本実施形態の芯材本体１０ａは、過酷な条件下において僅か数ミリ程度の反りが生じたとしても、比較的短時間で復元することから、非常に優れた形状安定性を有することが明らかとなった。
【００６２】
［試験例３］
以下の過酷な条件下で、上述した試験体Ｂの形状安定性に関する試験を更に実施した。具体的には、試験体Ｂを雪の上に寝かせ、雪中温度氷点下８℃で、直射日光を浴びせることにより試験体Ｂの表面温度を６０℃となるようにし、表裏の温度差を６８℃とした環境下で、試験体Ｂを３時間放置した。そして、試験体Ｂの反りを測定したところ、試験体Ｂは全く反っていなかった。
【００６３】
その後、試験体Ｂを室内に移動し、温度２５℃、湿度２０％にて、試験体Ｂの表面にハロゲン照射機によって７０℃の温風を当てて、その試験体Ｂを２時間加熱した。
【００６４】
この試験終了後、試験体Ｂの反り、ねじれ、寸法変化を測定したところ、試験体Ｂの端部が床面から約６ｍｍ、試験体Ｂの表面と第１測定糸との間の最大距離が約６ｍｍであり、このことから、このような過酷な条件下でも試験体Ｂの反りは非常に小さく抑えられることが分かった。
【００６５】
また、上記の試験終了後、試験体Ｂを室内に移動し、温度２５℃、湿度２０％の環境下に８０分間放置したところ、試験開始前の状態に復元した。このように、試験体Ｂである本実施形態の芯材本体１０ａは、過酷な条件下において僅か数ミリ程度の反りが生じたとしても、比較的短時間で復元することから、上述した試験例２と同様に、非常に優れた形状安定性を有することが明らかとなった。
【００６６】
以上の試験結果からも明らかなように、本実施形態のように、内側の木製板の厚さを外側の木製板の厚さよりも厚くすることで、形状安定性に優れた芯材本体を実現することができ、このような芯材本体の形状安定性が、木製防火扉としての防火性能の性能維持に寄与することになる。
【図面の簡単な説明】
【００６７】
【図１】本発明の実施形態１に係る芯材を示す要部拡大断面図である。
【図２】本発明の実施形態２に係る木製防火扉の要部拡大断面図である。
【図３】試験体Ａ及びＢの耐久試験における設置状況を示す図である。
【符号の説明】
【００６８】
１０  芯材
２０Ａ  内側の桐板
２０Ｂ、２０Ｃ  外側の桐板
３０  燃焼遅延部材
３１  グラファイト含有発泡材層
３２  セラミックシート
１００  木製防火扉
４０  化粧板
【図１】
2006233681.tif 000003
【図２】
2006233681.tif 000004
【図３】
2006233681.tif 000005